"N-ビニルラクタム系単量体に由来する構造単位を有する重合体であって、該N-ビニルラクタム系重合体は、主鎖末端に、次亜リン酸基及び/又は次亜リン酸の金属塩基からなる構造単位を有することを特徴とするN-ビニルラクタム系重合体。前記N-ビニルラクタム系重合体は、K値が5以上、15未満であることを特徴とする請求項1に記載のN-ビニルラクタム系重合体。請求項1又は2に記載のN-ビニルラクタム系重合体を含む組成物であって、該N-ビニルラクタム系重合体組成物は、アンモニア及びアンモニウム塩の合計アンモニウム換算が、N-ビニルラクタム系重合体組成物100質量に対し、0~0.1質量であることを特徴とするN-ビニルラクタム系重合体組成物。N-ビニルラクタム系重合体を製造する方法であって、該製造方法は、水溶性アゾ系重合開始剤及び/又は水溶性有機過酸化物と、次亜リン酸及び/又は次亜リン酸の金属塩との存在下、水性溶媒中で、N-ビニルラクタム系単量体を含有する単量体成分を重合する工程を含むことを特徴とするN-ビニルラクタム系重合体の製造方法。上記のように、種々のポリビニルピロリドンの製造方法が提案されている。しかしながら、ポリビニルピロリドン等のN-ビニルラクタム系重合体を、例えば中空糸膜の製造に使用する場合等では、溶融したN-ビニルラクタム系重合体を繊維に練り込むこととなるが、従来の重合体では、高温に加熱した際に黄変してしまうとの課題があった。このように、従来は、高温例えば、溶融温度以上に加熱した場合にも着色を抑制でき、充分に良好な色調を維持することが可能なN-ビニルラクタム系重合体を製造する方法は知られていなかった。本発明は、上記現状に鑑みてなされたものであり、高温条件下においても、色調の変化黄変が少なく、色調の維持が可能なN-ビニルラクタム系重合体及びその製造方法を提供することを目的とする。本発明者らは、N-ビニルラクタム系単量体に由来する構造単位を有する重合体について鋭意研究を行ったところ、主鎖末端に、次亜リン酸基及び/又は次亜リン酸の金属塩基からなる構造単位を有するN-ビニルラクタム系重合体とすると、高温状態においても着色を抑制し、色調を維持することが可能であることを見いだした。特に、200~270°C付近において、色調変化黄変が充分に抑制されることを見いだした。また、N-ビニルラクタム系重合体を製造するに際し、特定の重合工程を含む製造方法を採用すると、高温状態においても着色を抑制し、色調を維持できるN-ビニルラクタム系重合体を、効果的に得ることができることを見いだし、上記課題をみごとに解決することができることに想到し、本発明に到達した。すなわち本発明は、N-ビニルラクタム系単量体に由来する構造単位を有する重合体であって、該N-ビニルラクタム系重合体は、主鎖末端に、次亜リン酸基及び/又は次亜リン酸の金属塩基からなる構造単位を有するN-ビニルラクタム系重合体である。本発明はまた、上記N-ビニルラクタム系重合体を含む組成物であって、該N-ビニルラクタム系重合体組成物は、アンモニア及びアンモニウム塩の合計アンモニウム換算が、N-ビニルラクタム系重合体組成物100質量に対し、0~0.1質量であるN-ビニルラクタム系重合体組成物でもある。本発明は更に、N-ビニルラクタム系重合体を製造する方法であって、該製造方法は、水溶性アゾ系重合開始剤及び/又は水溶性有機過酸化物と、次亜リン酸及び/又は次亜リン酸の金属塩との存在下、水性溶媒中で、N-ビニルラクタム系単量体を含有する単量体成分を重合する工程を含むN-ビニルラクタム系重合体の製造方法でもある。以下に本発明を詳述する。なお、以下に記載される本発明の個々の好ましい形態を2つ以上組み合わせた形態も本発明の好ましい形態である。<N-ビニルラクタム系重合体>-N-ビニルラクタム系単量体に由来する構造単位-本発明のN-ビニルラクタム系重合体は、N-ビニルラクタム系単量体に由来する構造単位を有する重合体である。上記N-ビニルラクタム系単量体に由来する構造単位とは、N-ビニルラクタム系単量体がラジカル重合して形成される構造単位をいい、具体的には、N-ビニルラクタム系単量体の重合性炭素炭素二重結合が炭素炭素単結合になった構造単位をいう。上記N-ビニルラクタム系単量体とは、環状のラクタム環を有する単量体であり、例えば、N-ビニル-2-ピロリドン、N-ビニルカプロラクタム、N-ビニル-4-ブチルピロリドン、N-ビニル-4-プロピルピロリドン、N-ビニル-4-エチルピロリドン、N-ビニル-4-メチルピロリドン、N-ビニル-4-メチル-5-エチルピロリドン、N-ビニル-4-メチル-5-プロピルピロリドン、N-ビニル-5-メチル-5-エチルピロリドン、N-ビニル-5-プロピルビロリドン、N-ビニル-5-ブチルピロリドン、N-ビニル-4-メチルカプロラクタム、N-ビニル-6-メチルカプロラクタム、N-ビニル-6-プロピルカプロラクタム、N-ビニル-7-ブチルカプロラクタム等が挙げられる。これらの中でも、重合性が良好であり、また、得られる重合体の高温での色調の安定性が良好であることから、N-ビニル-2-ピロリドン、及び/又は、N-ビニルカプロラクタムを用いることが好適である。なお、上記N-ビニルラクタム系単量体は、1種又は2種以上を使用することができる。-他の単量体に由来する構造単位-上記N-ビニルラクタム系重合体はまた、N-ビニルラクタム系単量体以外の単量体他の単量体とも称すに由来する構造単位を含んでいてもよい。他の単量体に由来する構造単位とは、他の単量体がラジカル重合して形成される構造単位を意味する。なお、他の単量体は、1種でもよいし、2種以上であってもよい。このような他の単量体としては特に限定されないが、例えば、メタアクリル酸、マレイン酸、メタアクリル酸塩等のカルボキシル基含有単量体;ビニルスルホン酸、ビニルスルホン酸塩、スチレンスルホン酸、スチレンスルホン酸塩、メタアリルスルホン酸、メタアリルスルホン酸塩等のスルホン酸基含有単量体;メタアクリル酸のアルキルエステルメチルアクリレート、エチルアクリレート、メチルメタクリレート、エチルメタクリレート等、メタアクリル酸とグリコールとのモノエステルヒドロキシエチルメタクリレート等等;メタアクリル酸のアミノアルキルエステルジエチルアミノエチルアクリレート等、メタアクリル酸のアミノアルキルエステルの第4級アンモニウム誘導体、メタアクリル酸のアミノアルキルエステルの第4級アンモニウム誘導体、ジエチルアミノエチルアクリレートとメチルサルフェートとの第4級アンモニウム化合物、N-ビニルイミダゾール等のアミノ基含有単量体;ビニルメチルエーテル、ビニルエチルエーテル等のビニルエーテル類;N-ビニルアセトアミド、N-ビニルホルムアミド、N-ビニルカルバゾール、メタアクリルアミド、N-アルキルメタアクリルアミド、N-メチロールメタアクリルアミド、N,N-メチレンビスメタアクリルアミド等のアミド系単量体;酢酸ビニル、ビニルステアレート;グリコールジアクリレート、グリコールジメタクリレート、ジビニルベンゼン、グリコールジアリルエーテル等の複数の重合性炭素炭素二重結合を含む単量体;等が挙げられる。ここで、塩としては、例えば、金属塩、アンモニウム塩、有機アミン塩が挙げられ、金属塩としては、例えば、リチウム塩、ナトリウム塩、カリウム塩等のアルカリ金属塩;カルシウム塩、マグネシウム塩等のアルカリ土類金属塩;遷移金属塩;等が例示されるが、アルカリ金属塩が好ましい。また、加熱時の臭気や着色黄変をより充分に抑制する観点から、アンモニウム塩をなるべく用いないことが好ましい。なお、本明細書中、メタアクリル酸とはメタクリル酸又はアクリル酸を、メタアリルスルホン酸とはメタリルスルホン酸又はアリルスルホン酸を、メタアクリルアミドとはメタクリルアミド又はアクリルアミドを、メタアクリレートとはメタクリレート又はアクリレートを、それぞれ意味する。上記N-ビニルラクタム系単量体に由来する構造単位の含有割合は、N-ビニルラクタム系重合体に含まれる全単量体由来の構造単位N-ビニルラクタム系単量体に由来する構造単位と、他の単量体に由来する構造単位との総量100質量に対して、50質量以上100質量以下であることが好ましい。これにより、得られる重合体を、例えば中空糸膜の製造に使用した場合に、中空糸膜の生産性がより向上される。より好ましくは、80質量以上100質量以下であり、更に好ましくは、90質量以上100質量以下である。特に好ましくは100質量、すなわち、上記N-ビニルラクタム系重合体が、N-ビニルラクタム系単量体の単独重合体である形態が特に好ましい。また上記他の単量体に由来する構造単位の含有割合は、N-ビニルラクタム系重合体に含まれる全単量体由来の構造単位100質量に対して、0質量以上50質量以下であることが好ましく、0質量以上20質量以下であることがより好ましく、0質量以上10質量以下であることが更に好ましく、0質量であることが特に好ましい。なお、他の単量体に由来する構造単位が、カルボキシル基の塩やスルホン酸基の塩等の酸基の塩を有する場合には、対応する酸に由来する構造単位として全単量体由来の構造単位に対する質量割合質量を計算する酸換算。例えば、アクリル酸ナトリウムに由来する構造単位である場合、対応する酸であるアクリル酸に由来する構造単位として質量を計算する。また、他の単量体に由来する構造単位がアミノ基の塩を有する場合にも、同様に、対応するアミンに由来する構造単位として全単量体由来の構造単位に対する質量割合質量を計算するアミン換算。上記N-ビニルラクタム系重合体はまた、加熱時の臭気や着色黄変をより充分に抑制する目的から、アンモニウム塩構造例えば、-COONH4や、-SO3NH4等の酸のアンモニウム塩構造をなるべく含まないことが好ましい。N-ビニルラクタム系重合体中のアンモニウム塩構造NH4として質量を計算するの好ましい範囲は、N-ビニルラクタム系重合体100質量に対してただし、水溶液等の組成物である場合には、固形分100質量部に対して、0~0.001質量である。-次亜リン酸基及び/又は次亜リン酸の金属塩基からなる構造単位-上記N-ビニルラクタム系重合体は、主鎖末端に、次亜リン酸基及び/又は次亜リン酸の金属塩基からなる構造単位を有する。すなわち、当該重合体分子の主鎖末端に、次亜リン酸基及び次亜リン酸の金属塩基からなる群より選択される少なくとも1種の基からなる構造単位を有する。主鎖末端に、当該構造単位を有することにより、N-ビニルラクタム系重合体を加熱したときの着色黄変を低く抑えることが可能になる。ここで、主鎖末端の次亜リン酸基及び/又は次亜リン酸の金属塩基からなる構造単位とは、ホスフィン酸基-PH=OOHで表される、及び、ホスフィン酸の金属塩基例えば、ホスフィン酸ナトリウムの場合、-PH=OONaで表されるからなる群より選択される少なくとも1種の構造単位である。上記N-ビニルラクタム系重合体として好ましくは、主鎖末端に次亜リン酸の金属塩基を有する形態である。上記金属塩としては、例えば、リチウム塩、ナトリウム塩、カリウム塩等のアルカリ金属塩;カルシウム塩、マグネシウム塩等のアルカリ土類金属塩;遷移金属塩;等が例示されるが、アルカリ金属塩が好ましい。なお、主鎖末端の次亜リン酸基及び/又は次亜リン酸の金属塩基からなる構造単位は、重合体の主鎖末端に、次亜リン酸塩基を形成した後に、酸又は塩基の追加により、所望の酸又は金属塩に変換することも可能である。同様に、イオン交換樹脂等で処理することにより変換することも可能である。上記N-ビニルラクタム系重合体において、主鎖末端分子末端に存在する、次亜リン酸基及び/又は次亜リン酸の金属塩基からなる構造単位の含有割合は、N-ビニルラクタム系重合体の全重量100質量に対し、0.01質量以上であることが好ましく、より好ましくは0.1質量以上であり、更に好ましくは0.3質量以上である。また、10質量以下であることが好ましく、より好ましくは7質量以下であり、更に好ましくは6質量以下である。なお、N-ビニルラクタム系重合体の全質量に対する、主鎖末端のリンを含む構造単位の質量を計算する場合も、上述した場合に該当するときには、酸換算、アミン換算で計算するものとする。上記N-ビニルラクタム系重合体の主鎖末端に、次亜リン酸基及び/又は次亜リン酸の金属塩基からなる構造単位を形成する方法としては、例えば、N-ビニルラクタム系単量体を含む単量体成分を、次亜リン酸ホスフィン酸、次亜リン酸塩ホスフィン酸塩、及び/又は、これらの水和物を含む還元剤の存在下で、重合する方法が好ましく採用される。この場合、主鎖末端の次亜リン酸基及び/又は次亜リン酸の金属塩基からなる構造単位は、還元剤片として重合体分子内に取り込まれることとなる。上記主鎖末端の次亜リン酸基及び/又は次亜リン酸の金属塩基からなる構造単位の分析は、例えば、31P-NMR測定等により可能である。具体的には、後述する測定方法により分析することができる。なお、上記還元剤として、次亜リン酸塩のように2度以上還元剤として寄与する化合物を使用する場合、N-ビニルラクタム系重合体の分子末端以外にリンを含む構造単位が形成される場合があり得る例えば、ホスフィン酸ナトリウム基は、分子末端以外にも-P=OONa-として分子内に取り込まれ得る。。この場合であっても、31PNMR等により分子末端のリンを含む構造単位を測定することは可能である。-その他の構造単位-上記N-ビニルラクタム系重合体はまた、単量体に由来する構造単位、並びに、次亜リン酸基及び/又は次亜リン酸の金属塩基からなる構造単位に加えて、その他の構造単位を有していてもよい。その他の構造単位としては、例えば、重合開始剤に由来する構造単位や、次亜リン酸塩以外の還元剤に由来する構造単位等が挙げられる。すなわち、単量体や次亜リン酸塩以外の原料に由来する構造単位等が挙げられる。このような、その他の構造単位の含有割合は、N-ビニルラクタム系重合体の全質量100質量に対し、0.1質量以上、10質量以下であることが好適である。ここで、上記重合開始剤に由来する構造単位は、典型的には重合体の開始末端に形成されるが、重合体の主鎖末端にカルボキシル基が形成されると、加熱時の着色黄変が増加する傾向にあるため、重合体の主鎖末端にはカルボキシル基塩を含まないことが好ましい。よって、重合開始剤はカルボキシル基塩を有さないことが好ましい。-N-ビニルラクタム系重合体の分子量及び物性-上記N-ビニルラクタム系重合体は、フィケンチャー法によるK値が3以上、100以下であることが好ましい。K値としてより好ましくは4~60、更に好ましくは5~40、特に好ましくは5~35である。また、分散対象を分散させた分散液の粘度を低く抑えることができる傾向がある観点からは、K値は15未満が好ましい。K値としてより好ましくは14以下、更に好ましくは14未満、特に好ましくは13.5以下、最も好ましくは13.5未満である。なお、上記N-ビニルラクタム系重合体のK値が5以上、15未満である形態は、本発明の好適な形態の1つである。K値の下限として更に好ましくは7以上であり、特に好ましくは8以上であり、最も好ましくは9以上である。上記フィケンチャー法によるK値は、以下の測定方法によって求めることができる。K値が20未満である場合には5g/100ml溶液の粘度を測定し、K値が20以上の場合は1g/100ml溶液の粘度を測定する。試料濃度は乾燥物換算する。K値が20以上の場合、試料は1.0gを精密に計りとり、100mlのメスフラスコに入れ、室温で蒸留水を加え、振とうしながら完全に溶かして蒸留水を加えて正確に100mlとする。この試料溶液を恒温槽25±0.2°Cで30分放置後、ウベローデ型粘度計を用いて測定する。溶液が2つの印線の間を流れる時間溶液の流動時間を測定する。数回測定し、平均値をとる。相対粘度を測定するために、蒸留水についても同様に測定する水の流動時間。2つの得られた流動時間をハーゲンバッハ-キュッテHagenbach-Couetteの補正に基づいて補正する。なお、K値が20未満の場合は、試料の質量を5.0gとすること以外は、上記と同様にして、溶液の流動時間を求める。このようにして測定された溶液及び水の流動時間から、下記式により、K値を算出する。上記式中、Zは、濃度Cの溶液の相対粘度ηrelを表す。Cは、濃度:g/100mlである。相対粘度ηrelは、次式により得られる。ηrel=溶液の流動時間÷水の流動時間上記N-ビニルラクタム系重合体又は、後述するN-ビニルラクタム系重合体組成物はまた、高温条件下での色調が良好である、すなわち着色し難いものである。例えば、窒素通気下260°Cで60分加熱した際の黄色度YIが25以下であることが好ましく、より好ましくは20以下である。また、ハンターLab色空間におけるb値が13以下であることが好ましく、より好ましくは10以下である。黄色度YI及びハンターLab色空間におけるb値については、後述する測定方法により求めることができる。<N-ビニルラクタム系重合体の製造方法>本発明のN-ビニルラクタム系重合体は、N-ビニルラクタム系単量体を含む単量体成分単量体組成物とも称すを重合することにより製造することができるが、その他の製法として、N-ビニルラクタム系単量体に由来する構造単位を含まない重合体を製造した後に修飾して、N-ビニルラクタム系単量体に由来する構造単位を形成しても構わない。上記N-ビニルラクタム系重合体の製造方法として好ましくは、重合開始剤の存在下で、N-ビニルラクタム系単量体を含有する単量体成分を重合する工程を含む製造方法である。上記単量体成分において、N-ビニルラクタム系単量体については、上述したとおりである。また、上記単量体成分としては、N-ビニルラクタム系単量体以外の単量体他の単量体とも称すを、1種又は2種以上含んでもよい。このような他の単量体についても、上述したとおりである。上記単量体成分において、N-ビニルラクタム系単量体の含有割合使用割合は、全単量体成分N-ビニルラクタム系単量体及び他の単量体100質量に対して、50質量以上100質量以下であることが好ましい。これにより、得られる重合体を、例えば中空糸膜の製造に使用した場合に、中空糸膜の生産性がより向上される。より好ましくは、80質量以上100質量以下であり、更に好ましくは、90質量以上100質量以下である。特に好ましくは100質量、すなわち、本発明のN-ビニルラクタム系重合体が、N-ビニルラクタム系単量体の単独重合体である形態が特に好ましい。また上記他の単量体の含有割合使用割合は、全単量体成分N-ビニルラクタム系単量体及び他の単量体100質量に対して、0質量以上50質量以下であることが好ましく、0質量以上20質量以下であることがより好ましく、0質量以上10質量以下であることが更に好ましく、0質量であることが特に好ましい。なお、全単量体成分100質量に対する他の単量体等の含有割合を計算する際、他の単量体が、カルボキシル基の塩やスルホン酸基の塩等の酸基の塩を有する場合は、当該酸基の塩を、対応する酸基として計算する酸換算。また、他の単量体がアミノ基の塩を有する場合には、当該アミノ基の塩を、対応するアミノ基として計算するアミン換算。-重合開始剤-上記重合開始剤としては特に限定されないが、例えば、水溶性アゾ系重合開始剤や水溶性有機過酸化物を用いることが好ましい。すなわち、水溶性アゾ系重合開始剤及び/又は水溶性有機過酸化物の存在下で、上記重合工程を行うことが好適である。ここで、水溶性とは、20°Cにおいて、水100質量部に対し、1質量部以上溶解する性質をいう。また、アゾ系重合開始剤とは、アゾ結合を有し熱等によりラジカルを発生する化合物を意味し、1種又は2種以上を使用することができる。水溶性有機過酸化物もまた、1種又は2種以上を使用することができる。上記水溶性アゾ系重合開始剤としては、例えば、2,2’-アゾビス[2-プロパン]二塩酸塩、2,2’-アゾビス[2-2-イミダゾリン-2-イルプロパン]二硫酸塩二水和物、2,2’-アゾビス-プロパン-2-カルボアミジン二塩酸塩、2,2’-アゾビス2-アミジノプロパン二塩酸塩、2,2’-アゾビス[N-2-カルボキシエチル-2-メチルプロピオンアミジン]、2,2’-アゾビス{2-[1-2-ヒドロキシエチル-2-イミダゾリン-2-イル]プロパン}二塩酸塩、2,2’-アゾビス[2-2-イミダゾリン-2-イルプロパン]、2,2’-アゾビス1-イミノ-1-ピロリジノ-2-メチルプロパン二塩酸塩、2,2’-アゾビス{2-メチル-N-[1,1-ビスヒドロキシメチル-2-ヒドロキシエチル]プロピオンアミド}、2,2’-アゾビス[N-2-ヒドロキシエチル-2-メチルプロパンアミド、4,4’-アゾビス-4-シアノパレリン酸、アゾビスイソブチロニトリル、2,2’-アゾビス4-メトキシ-2,4-ジメチルバレロニトリル等が例示される。上記水溶性アゾ系重合開始剤としてはまた、10時間半減温度が30°C以上90°C以下であるものが好適である。これにより、低分子量のN-ビニルラクタム系重合体をより効率よく製造することが可能になり、また、得られる重合体の高温での色調がより良好になる。より好ましくは、10時間半減温度が40°C以上70°C以下であるものである。ここで、カルボキシル基を有するアゾ系重合開始剤は、着色に影響を与える可能性があるため、使用を控える方が好ましい。すなわち、上記水溶性アゾ系重合開始剤水溶性アゾ化合物は、カルボキシル基を含まないことが好ましい。上記水溶性有機過酸化物としては、例えば、ターシャリーブチルヒドロペルオキシド、クメンヒドロペルオキシド、ターシャリーヘキシルヒドロペルオキシド、p-メンタンヒドロペルオキシド等のアルキルヒドロペルオキシド;ターシャリーブチルペルオキシアセテート;ジスクシノイルペルオキシド;過酢酸等が例示される。これらの中でも、低分子量のN-ビニルラクタム系重合体をより効率よく製造することが可能になり、また、得られる重合体の高温での色調がより良好になることから、アルキルヒドロペルオキシドを用いることが好適である。より好ましくは、ターシャリーブチルヒドロペルオキシドを用いることである。上記有機過酸化物としてはまた、10時間半減温度が30°C以上180°C以下であるものが好適である。これにより、低分子量のN-ビニルラクタム系重合体をより効率よく製造することが可能になり、また、得られる重合体の高温での色調がより良好になる。より好ましくは、10時間半減温度が40°C以上170°C以下であるものである。上記重合工程においては、重合開始剤として、水溶性アゾ系重合開始剤及び水溶性有機過酸化物からなる群より選択される1種又は2種以上が使用することが好適であるが、その他の重合開始剤を併用しても構わない。そのような重合開始剤としては、例えば、過硫酸ナトリウム、過硫酸カリウム、過硫酸アンモニウム等の過硫酸塩、過酸化水素等が例示される。上記重合開始剤の使用量複数使用される場合は、その総量は、特に言及する場合を除き、全単量体成分1モルに対して、15g以下とすることが好適である。より好ましくは、0.1~12gである。ここでいう重合開始剤の使用量には、水溶性アゾ系重合開始剤及び水溶性有機過酸化物の使用量も含む。上記重合開始剤として水溶性アゾ系重合開始剤を使用する場合には、全単量体成分1モルに対して、水溶性アゾ系重合開始剤の使用量を1.9g以下とすることが好ましい。これにより、低分子量のN-ビニルラクタム系重合体をより効率よく製造することが可能になり、また、得られる重合体の高温での色調がより良好になる。より好ましくは1.6g以下、更に好ましくは1.2g以下、特に好ましくは1.1g以下とすることである。また、使用量の下限は、全単量体成分1モルに対して、0.1g以上が好ましく、0.2g以上がより好ましい。上記重合開始剤として水溶性有機過酸化物を使用する場合には、全単量体成分1モルに対して、水溶性有機過酸化物の使用量を1.9g以下とすることが好ましい。これにより、低分子量のN-ビニルラクタム系重合体をより効率よく製造することが可能になり、また、得られる重合体の高温での色調がより良好になる。より好ましくは1.6g以下、更に好ましくは1.2g以下、特に好ましくは1.1g以下とすることである。また、使用量の下限は、全単量体成分1モルに対して、0.1g以上が好ましく、0.2g以上がより好ましい。上記重合開始剤の反応系重合釜への添加方法としては特に限定されないが、例えば、重合開始剤の全使用量必要所定量の総量100質量に対し、重合中に実質的に連続的に添加する量が50質量以上であることが好ましい。より好ましくは80質量以上であり、更に好ましくは100質量、すなわち全量を連続的に添加することである。重合開始剤を連続的に添加する場合、その滴下速度は変えてもよい。また、重合開始剤は、水等の溶媒に溶解せずにそのまま添加しても良いが、水等の溶媒に溶解して反応系重合釜へ添加することが好ましい。なお、本発明において重合中とは、重合開始時点以降、重合終了時点以前を表す。また、重合開始時点とは、重合装置に単量体成分の少なくとも一部及び開始剤の少なくとも一部の両方が添加された時点を指し、重合終了時点とは、単量体の全量の重合装置への添加が終了した時点を指す。-還元剤-上記重合工程はまた、還元剤の存在下で行うことが好適である。還元剤の存在下で重合することにより、低分子量のN-ビニルラクタム系重合体を効率よく製造できる。上記還元剤は、単独で使用されてもよいし、2種以上の混合物の形態で使用されてもよい。このような還元剤として具体的には、例えば、メルカプトエタノール、チオグリセロール、チオグリコール酸、2-メルカプトプロピオン酸、3-メルカプトプロピオン酸、チオリンゴ酸、チオグリコール酸オクチル、3-メルカプトプロピオン酸オクチル、2-メルカプトエタンスルホン酸、n-ドデシルメルカプタン、オクチルメルカプタン、ブチルチオグリコレート等のチオール化合物;四塩化炭素、塩化メチレン、ブロモホルム、ブロモトリクロロエタン等のハロゲン化物;イソプロパノール、グリセリン等の第2級アルコール;亜リン酸、亜リン酸塩、次亜リン酸、次亜リン酸塩及びこれらの水和物等のリンを含む化合物;亜硫酸、亜硫酸水素、亜二チオン酸、メタ重亜硫酸及びその塩等の重亜硫酸塩水に溶解して重亜硫酸塩を発生する化合物を含む等の低級酸化物及びその塩等が挙げられる。上記塩としては、例えば、金属塩、アンモニウム塩、有機アミン塩が挙げられ、好ましくは、金属塩である。金属塩としては、例えば、リチウム塩、ナトリウム塩、カリウム塩等のアルカリ金属塩;カルシウム塩、マグネシウム塩等のアルカリ土類金属塩;遷移金属塩;等が例示されるが、アルカリ金属塩が好ましい。また、加熱時の臭気や着色黄変をより充分に抑制する観点から、アンモニウム塩をなるべく用いないことが好ましい。上記還元剤の中でも、得られるN-ビニルラクタム系重合体の高温における色調が特に良好になることから、次亜リン酸及び/又は次亜リン酸の金属塩これらの水和物を含むを使用することが好ましい。すなわち、上記重合工程は、次亜リン酸及び/又は次亜リン酸の金属塩の存在下で重合を行う形態であることが好適である。中でも、連鎖移動効率が良いことから、少なくとも次亜リン酸及び/又は次亜リン酸のアルカリ金属塩を用いることが特に好適である。なお、上述したとおり、還元剤として次亜リン酸塩を使用して重合を行った後に、酸又は塩基の追加により、重合体分子の主鎖末端に、次亜リン酸及び/又は次亜リン酸の金属塩基からなる構造単位を形成してもよい。また、還元剤として次亜リン酸塩を使用して重合を行った後に、イオン交換樹脂等による処理により、重合体分子の主鎖末端に、次亜リン酸及び/又は次亜リン酸の金属塩基からなる構造単位を形成してもよい。上記還元剤の使用量は、特に言及する場合を除き、全単量体成分1モルに対して、0.05~20gとすることが好適である。0.05g未満であると、分子量をより制御することができないおそれがあり、逆に20gを超えると、還元剤が残留し、重合体純分を充分に高めることができないおそれがある。より好ましくは0.1~15gである。上記還元剤として次亜リン酸及び/又は次亜リン酸の金属塩これらの水和物を含むを使用する場合には、全単量体成分1モルに対して、次亜リン酸及び/又は次亜リン酸の金属塩の使用量複数使用される場合は、その総量を5.0g以下とすることが好ましい。この上限を超えると、連鎖移動に寄与しない次亜リン酸及び/又は次亜リン酸の金属塩重合体末端に取り込まれない次亜リン酸及び/又は次亜リン酸の金属塩が増加し、無機陰イオン量が増加することに起因して、例えば、中空糸膜の製造に使用した場合に性能がより充分なものとはならないことがある。より好ましくは4.5g以下、更に好ましくは4.0g以下である。また、使用量の下限は、全単量体1モルに対して、0.5g以上が好ましく、1.0g以上がより好ましい。上記還元剤の添加方法としては、重合開始前に反応容器重合釜に添加してもよいし初期仕込みという、全部又はその一部を重合中に反応容器重合釜に添加してもよい。なお、本発明において重合開始前とは、上記重合開始時点より前を表し、重合終了後とは、上記重合終了時点より後を表す。上記還元剤はまた、重合中に反応系重合釜へ実質的に連続的に添加する量が、還元剤の全使用量100質量に対して50質量以上であることが好ましい。より好ましくは80質量以上であり、更に好ましくは95質量以上である。還元剤を連続的に添加する場合、その滴下速度は変えてもよい。-その他の添加剤-上記重合工程では、重合開始剤の分解触媒等として作用する還元性化合物として、重金属イオン又は重金属塩を使用してもよい。重金属とは、比重が4g/cm3以上の金属を意味する。上記重金属の中でも鉄が好ましく、上記還元性化合物として、モール塩FeNH42SO426H2O、硫酸第一鉄7水和物、塩化第一鉄、塩化第二鉄、硫酸銅I及び/又はその水和物、硫酸銅II及び/又はその水和物、塩化銅II及び/又はその水和物等の重金属塩等を用いることが好ましい。上記重金属イオンを使用する場合、その使用量は、重合反応完結時における重合反応液の全質量に対して、0.01~10ppmであることが好ましい。重金属イオンの含有量が0.01ppm未満であると、重金属イオンによる効果が充分に発現しないおそれがある。一方、重金属イオンの含有量が10ppmを超えると、得られる重合体の色調がより良好なものとはならないおそれがある。上記重合工程ではまた、重合反応の促進やN-ビニルラクタムの加水分解の防止等を目的として、アンモニア及び/又はアミン化合物を用いることができる。アンモニア及び/又はアミン化合物は、1種のみを用いてもよいし、2種以上を併用してもよい。上記アンモニア及び/又はアミン化合物は、重合反応において、助触媒として機能し得る。すなわち、アンモニア及び/又はアミン化合物が反応系に含まれると、含まれない場合と比較して、重合反応の進行がより一層促進され得る。また、上記アンモニア及び/又はアミン化合物は、重合反応の反応系において、塩基性pH調節剤としても機能し得る。ここで、得られるN-ビニルラクタム系重合体においては、加熱時の臭気や着色黄変をより充分に抑制する目的から、アンモニウム塩構造例えば、-COONH4や、-SO3NH4等の酸のアンモニウム塩構造をなるべく含まないように設定することが好ましい。N-ビニルラクタム系重合体中のアンモニウム塩構造NH4として質量を計算するの好ましい範囲は、N-ビニルラクタム系重合体100質量に対してただし、水溶液等の組成物である場合には、固形分100質量部に対して、0~0.001質量である。また、このような観点から、アンモニア及び/又はアミン化合物を用いる場合、アミン化合物を使用することが好ましい。上記アンモニア及び/又はアミン化合物の添加は、任意の適切な方法で行うことができ、例えば、重合初期より反応容器内に仕込んでおいてもよいし、重合中に反応容器中に逐次添加してもよい。上記アンモニアは、常温にて気体状の単体としてそのまま用いてもよいし、水溶液アンモニア水として用いてもよい。上記アミン化合物としては、任意の適切なアミン化合物を採用し得る。具体的には、第1級アミン、第2級アミン、第3級アミンが挙げられる。アミン化合物は、1種のみを用いてもよいし、2種以上を併用してもよい。上記第1級アミンとしては、例えば、モノエタノールアミン、アリルアミン、イソプロピルアミン、ジアミノプロピルアミン、エチルアミン、2-エチルヘキシルアミン、3-2-エチルヘキシルオキシプロピルアミン、3-エトキシプロピルアミン、3-ジエチルアミノプロピルアミン、3-ジブチルアミノプロピルアミン、テトラメチルエチレンジアミン、t-ブチルアミン、sec-ブチルアミン、プロピルアミン、3-メチルアミノプロピルアミン、3-ジメチルアミノプロピルアミン、3-メトキシプロピルアミンが挙げられる。上記第1級アミンは、1種のみ用いてもよいし、2種以上を併用してもよい。上記第2級アミンとしては、例えば、ジメチルアミン、ジエチルアミン、ジプロピルアミン、ジイソプロピルアミン、N-メチルエチルアミン、N-メチルプロピルアミン、N-メチルイソプロピルアミン、N-メチルブチルアミン、N-メチルイソブチルアミン、N-メチルシクロヘキシルアミン、N-エチルプロピルアミン、N-エチルイソプロピルアミン、N-エチルブチルアミン、N-エチルイソブチルアミン、N-エチルシクロヘキシルアミン、N-メチルビニルアミン、N-メチルアリルアミン等の脂肪族第2級アミン;N-メチルエチレンジアミン、N-エチルエチレンジアミン、N,N’-ジメチルエチレンジアミン、N,N’-ジエチルエチレンジアミン、N-メチルトリメチレンジアミン、N-エチルトリメチレンジアミン、N,N’-ジメチルトリメチレンジアミン、N,N’-ジエチルトリメチレンジアミン、ジエチレントリアミン、ジプロピレントリアミン等の脂肪族ジアミン及びトリアミン;N-メチルベンジルアミン、N-エチルベンジルアミン、N-メチルフェニチルアミン、N-エチルフェネチルアミン等の芳香族アミン;N-メチルエタノールアミン、N-エチルエタノールアミン、N-プロピルエタノールアミン、N-イソプロピルエタノールアミン、N-ブチルエタノールアミン、N-イソブチルエタノールアミン等のモノアルカノールアミン;ジエタノールアミン、ジプロパノールアミン、ジイソプロパノールアミン、ジブタノールアミン等のジアルカノールアミン;ピロリジン、ピペリジン、ピペラジン、N-メチルピペラジン、N-エチルピペラジン、モルホリン、チオモルホリン等の環状アミン;が挙げられる。これらのうち、ジアルカノールアミン及びジアルキルアミンが好ましく、ジアルカノールアミンがより好ましく、中でもジエタノールアミンが特に好適である。上記第2級アミンは、1種のみ用いてもよいし、2種以上を併用してもよい。上記第3級アミンとしては、例えば、トリメチルアミン、トリエチルアミン、トリプロピルアミン、トリイソプロピルアミン、トリエタノールアミン、トリプロパノールアミン、トリイソプロパノールアミン、トリブタノールアミン等のトリアルカノールアミンが挙げられる。これらのうち、トリアルカノールアミンが好ましく、中でもトリエタノールアミンが特に好適である。上記第3級アミンは、1種のみ用いてもよいし、2種以上を併用してもよい。上記アンモニア及びアミン化合物を使用する場合の合計量は、使用する開始剤の種類やその他の原料等にも関係するため一概には言えないが、重合中のpHが後述の範囲を維持できるように設定することが好ましい。アンモニアの使用量は極力低減することが好ましい。なお、上記重金属塩として銅塩を用い、更に上記アンモニアを用いる場合、銅のアンミン錯塩が形成し得る。銅のアンミン錯塩としては、例えば、ジアンミン銅塩[CuNH32]2SO4H2O、[CuNH32]Cl等、テトラアンミン銅塩[CuNH34]SO4H2O、[CuNH34]Cl2等が挙げられる。-重合溶媒-上記重合工程は、水性溶媒中で行われることが好適である。上記水性溶媒とは、水、又は、水を含む混合溶媒を意味する。水を含む混合溶媒としては、全溶媒100質量に対し、50質量以上が水である混合溶媒であることが好ましく、80質量以上が水であることがより好ましい。上記水性溶媒として特に好ましくは、水のみを使用することである。水のみを使用する場合には、有機溶剤の残存が回避できる点で好適である。なお、重合の際、水とともに使用できる溶剤としては、例えば、メチルアルコール、エチルアルコール、イソプロピルアルコール等のアルコール類;グリセリン;ポリエチレングリコール;ジメチルホルムアルデヒド等のアミド類;ジエチルエーテル、ジオキサン等のエーテル類等が好適であり、1種又は2種以上を使用することができる。上記重合工程は、重合終了後の固形分濃度溶液のうち不揮発分の濃度であり、後述する測定方法により測定することができる。が、重合溶液100質量に対して10~70質量となるように行うことが好ましい。より好ましくは15~60質量、更に好ましくは20~55質量である。-その他の重合条件-上記重合工程の重合条件に関し、重合の際の温度は、好ましくは70°C以上である。重合時の温度がこの範囲にあれば、残存単量体成分が少なくなり、重合体の分散性が向上する傾向にある。より好ましくは75~110°C、更に好ましくは80~105°Cである。なお、重合時の温度は、重合反応の進行中において、常に一定に保持する必要はなく、例えば、室温から重合を開始し、適当な昇温時間又は昇温速度で設定温度まで昇温し、その後、設定温度を保持するようにしてもよいし、また、単量体成分や開始剤等の滴下方法に応じて、重合反応の進行中に経時的に重合温度を変動昇温又は降温させてもよい。上記重合工程において、重合時のpHすなわち、重合に供する重合溶液のpHとしては、不純物又は副生成物を充分に抑制する観点から、4以上が好ましく、6以上がより好ましい。また、11以下が好ましい。上記重合工程の重合時間重合開始時点から重合終了時点の間は、30分以上、5時間以下であることが好ましい。重合時間が長くなると、重合液の着色が大きくなる傾向にある。また、上記重合終了時点後、重合液に残存する単量体を低減する目的等で、熟成工程重合後、加温保温条件下で保持する工程をいうを設けてもよい。熟成時間は、通常、1分以上、4時間以内である。熟成時間中に、更に重合開始剤を添加すれば、重合液に残存する単量体を低減できることから好ましい。また上記重合工程では、単量体の添加終了時間よりも、開始剤の滴下終了時間を遅らすことが、重合液に残存する単量体を低減することができることから好ましい。より好ましくは1~120分遅らせることであり、5~60分遅らせることが更に好ましい。上記重合工程において、反応系内の圧力は、常圧大気圧下、減圧下、加圧下のいずれであってもよいが、得られる重合体の分子量の点では、常圧下、又は、反応系内を密閉し、加圧下で行うことが好ましい。また、加圧装置や減圧装置、耐圧性の反応容器や配管等の設備の点では、常圧大気圧下で行うことが好ましい。また反応系内の雰囲気は、空気雰囲気でもよいが、不活性雰囲気とするのが好ましく、例えば、重合開始前に系内を窒素等の不活性ガスで置換することが好ましい。-重合工程以外の工程-本発明の製造方法は、上記重合工程を含むが、必要に応じて、精製工程、脱塩工程、濃縮工程、希釈工程、乾燥工程等を含んでいてもよい。上記乾燥工程は、粉体化等を行う工程であり、一般的方法で行えばよい。例えば、噴霧乾燥、凍結乾燥、流動床乾燥、ドラム乾燥、ベルト式乾燥等により、粉末に移行させることができる。上記製造方法ではまた、反応液重合液を陽イオン交換樹脂で処理することにより、得られるN-ビニルラクタム系重合体溶液の色調をより改善することができる。このような陽イオン交換樹脂で処理する工程は、重合中重合工程と並行して又は重合後に行うことができる。上記重合反応中における陽イオン交換樹脂による処理は、任意の適切な方法で処理し得る。好ましくは、上記単量体成分の重合反応が行われている反応容器中へ、陽イオン交換樹脂を添加することにより行うことができる。具体的には、例えば、重合反応が行われている反応容器中へ陽イオン交換樹脂を添加して微細に懸濁させ、その後に濾過する形態が挙げられる。上記陽イオン交換樹脂による処理の時間は、任意の適切な時間を採用し得る。好ましくは1分~24時間である。処理時間が短すぎると本発明の効果が充分に発現できないおそれがあり、また、処理時間が長すぎると生産性がより向上されないおそれがある。より好ましくは3分~12時間であり、更に好ましくは5分~2時間である。上記N-ビニルラクタム系重合体の製造方法として特に好ましくは、水溶性アゾ系重合開始剤及び/又は水溶性有機過酸化物と、次亜リン酸及び/又は次亜リン酸の金属塩との存在下、水性溶媒中で、N-ビニルラクタム系単量体を含有する単量体成分を重合する工程を含む製造方法である。これにより、主鎖末端に、次亜リン酸基及び/又は次亜リン酸の金属塩基からなる構造単位を有するN-ビニルラクタム系重合体を好適に得ることが可能になる。このように、水溶性アゾ系重合開始剤及び/又は水溶性有機過酸化物と、次亜リン酸及び/又は次亜リン酸の金属塩との存在下、水性溶媒中で、N-ビニルラクタム系単量体を含有する単量体成分を重合する工程を含む、N-ビニルラクタム系重合体の製造方法もまた、本発明の1つである。<N-ビニルラクタム系重合体組成物>本発明のN-ビニルラクタム系重合体や、上述した本発明の製造方法により得られるN-ビニルラクタム系重合体はまた、他の成分例えば、単量体や重合時の副生成物、開始剤や還元剤等の残渣、溶媒等とともに存在することがある。このような、上記N-ビニルラクタム系重合体を含むN-ビニルラクタム系重合体組成物もまた、本発明の好適な形態の1つである。なお、上記N-ビニルラクタム系重合体組成物として好ましくは、該N-ビニルラクタム系重合体組成物中のアンモニア及びアンモニウム塩の合計アンモニウム換算が、N-ビニルラクタム系重合体組成物100質量に対し、0~0.1質量である形態である。これにより、臭気及び着色黄変がより軽減できる。より好ましくは0~0.01質量であり、更に好ましくは、実質的にアンモニア及びアンモニウム塩を含まないことである。上記N-ビニルラクタム系重合体組成物が水溶液である場合の好ましい形態としては、N-ビニルラクタム系重合体を1~70質量、水を30~99質量、その他の成分残存N-ビニルラクタム系単量体等を0~1質量含む形態が挙げられる。また上記N-ビニルラクタム系重合体組成物が固体である場合の好ましい形態としては、N-ビニルラクタム系重合体を95~100質量、その他の成分水や残存N-ビニルラクタム等を0~5質量含む形態が挙げられる。<N-ビニルラクタム系重合体の用途>本発明のN-ビニルラクタム系重合体や、上述した本発明の製造方法により得られるN-ビニルラクタム系重合体は、任意の適切な用途に用いることができる。その用途の一例を挙げれば、各種無機物や有機物の分散剤、凝集剤、増粘剤、粘着剤、接着剤、表面コーティング剤、架橋性組成物等であり、より具体的には、泥土分散剤、セメント材料分散剤、金属微粒子分散剤、炭素繊維分散剤、カーボンブラック分散剤、セメント材料用増粘剤、洗剤用ビルダー、洗剤用色移り防止剤、重金属補足剤、スケール防止剤、金属表面処理剤、染色助剤、染料定着剤、泡安定剤、乳化安定剤、インク染料分散剤、水性インク安定剤、塗料用顔料分散剤、塗料用シックナー、感圧接着剤、紙用接着剤、スティック糊、医療用接着剤、貼付剤用粘着剤、化粧パック用粘着剤、樹脂用フィラー分散剤、樹脂用親水化剤、記録紙用コーティング剤、インクジェット紙用表面処理剤、感光性樹脂用分散剤、帯電防止剤、保湿剤、肥料用バインダー、医薬錠剤用バインダー、高分子架橋剤、樹脂相溶化剤、写真薬添加剤、化粧用調剤添加剤、整髪料助剤、ヘアスプレー添加剤、サンスクリーン組成物用添加剤等の他、種々の工業用途例えば、中空糸膜の製造に用いられる。本発明のN-ビニルラクタム系重合体は、上述のような構成であるので、高温状態においても着色を抑制し、色調を維持することが可能なものである。このような重合体は、特に200~270°C付近において、色調変化黄変を充分に抑制することができる。以下に実施例を掲げて本発明を更に詳細に説明するが、本発明はこれらの実施例のみに限定されるものではない。特に断りのない限り、部は質量部を、は質量を意味するものとする。なお、重合体の重量平均分子量及び数平均分子量、未反応の単量体の定量、重合体組成物重合体水溶液の固形分量、アンモニウム含有量は、下記の方法に従って測定した。<重合体組成物重合体水溶液の固形分測定方法>窒素雰囲気下、150°Cに加熱したオーブンで重合体組成物重合体水溶液2.0gを1時間放置して乾燥処理した。乾燥前後の重量変化から、固形分と、揮発成分を算出した。<単量体の分析>単量体の分析は、以下の条件で、液体クロマトグラフィーを用いて分析した。装置:資生堂社製NANOSPACESI-2カラム:資生堂社製CAPCELLPAKC18UG120、20°C溶離液:LC用メタノール和光純薬工業社製/超純水=1/24質量比、1-ヘプタンスルホン酸0.4質量添加流速:100μL/min<重合体の分子量の測定>上記のK値の測定法により測定した。<重合体中の次亜リン酸基及び/又は次亜リン酸の金属塩基からなる構造単位の分析>次亜リン酸基及び/又は次亜リン酸の金属塩基からなる構造単位の定量は、31P-NMRの測定により行った。31P-NMRの測定条件:測定する重合体を室温で減圧乾燥し、得られた固形分を重水アルドリッチ社製に10質量となるように溶解し、Varian社製UnityPlus-400400MHz、パルスシーケンス:s2pu1、測定間隔:10.000秒、パルス:45.0度、捕捉時間:0.800秒、積算回数:128回にて測定した。なお、31P-NMRの積分強度比から、重合体の主鎖末端のホスフィン酸塩基の、全てのリン化合物に対する割合を定量した。その後、N-ビニルラクタム系単量体とリン化合物との使用量から、N-ビニルラクタム系重合体の全質量100質量に対する、主鎖末端分子末端のホスフィン酸塩基からなる構造単位の割合質量を算出した。また、実施例2-1~2-5においては、分子中のホスフィン酸塩基からなる構造単位の割合質量も算出した。<重合体組成物に含まれるアンモニウム塩構造の測定>重合体組成物重合体水溶液中のアンモニウム含有量を、イオンクロマトグラフ日本ダイオネクス社製、イオンクロマトグラフシステムICS2000、塩基性物質測定用カラム:IonpacCS17、溶離液:メタンスルホン酸、流量:1.4mL/minを用いて定量し、別途算出した重合体水溶液中のポリビニルピロリドンの全量に対する質量ppmとしてアンモニア含有量アンモニウム含有量とも称すを算出した。なお、アンモニウム含有量の検出限界は1ppmである。実施例1-1マックスブレンド住友重機械工業社の登録商標型の攪拌翼、ガラス製の蓋を備えたSUS304製反応容器に、イオン交換水374.5質量部、ジエタノールアミン0.5質量部、次亜リン酸ナトリウム以下SHPと称する25質量部を仕込み、90°Cに昇温した。N-ビニルピロリドン以下、NVPと称する500質量部を180分かけて、2,2’-アゾビス-2-アミジノプロパン二塩酸塩和光純薬工業社製、以下V-50と称する10質量部とイオン交換水90質量部からなる開始剤水溶液を210分かけて、反応容器に添加した。更にV-500.5質量部とイオン交換水4.5質量部からなるブースター水溶液を、それぞれ重合開始から210分後、240分後に一括で添加した。更にpH調整剤として、10質量マロン酸水溶液8.0質量部を、重合開始から210分後に添加することにより、重合体1-1を含む固形分53.6質量の重合体組成物1-1を得た。表1に重合処方を、表2に重合結果をまとめた。また、N-ビニルラクタム系重合体の全質量100質量に対する、主鎖末端の次亜リン酸基及び/又は次亜リン酸の金属塩基からなる構造単位の割合質量は、1.4質量であった。実施例1-2~1-4表1に示す条件で、実施例1-1と同様に、重合体1-2~1-4を各々含む重合体組成物1-2~1-4を得た。表2に重合結果をまとめた。重合体1-2~1-4において、N-ビニルラクタム系重合体の全質量100質量に対する、主鎖末端の次亜リン酸基及び/又は次亜リン酸の金属塩基からなる構造単位の割合質量は、それぞれ3.6質量、3.2質量、4.7質量であった。比較例1攪拌機、温度計、還流管を備えた反応器に、イオン交換水634.5部及びN-ビニルピロリドン160部を仕込み、ジエタノールアミン0.02部を添加して、単量体水溶液をpH8.3に調整した。この単量体水溶液を攪拌しながら、窒素ガスを導入して溶存酸素を除去した後、攪拌しながら、反応器の内温が70°Cになるように加熱した。この反応器に、2,2’-アゾビス2-メチルブチロニトリル和光純薬工業社製、以下V-59と称する0.35部をイソプロパノール3.7部に溶解した重合開始剤溶液を添加して重合を開始した。重合開始剤溶液を添加した後、重合反応による内温の上昇が認められた時点から、ジャケット温水温度を内温に合わせて昇温し、90°Cに到達した時点で維持した。重合開始剤溶液を添加してから約3時間反応を継続した後、10質量マロン酸水溶液1.4部とイオン交換水0.5部とを混合した溶液を添加して、反応液をpH3.7に調整し、90°Cで90分間内温を維持した。次いで、ジエタノールアミン0.2部をイオン交換水2.3部に溶解したアルカリ水溶液を添加して、反応液をpH6.6に調整し、90°Cで30分間内温を維持して、20wtのポリビニルピロリドンを含有する比較重合体1を含む比較重合体組成物1を得た。表1に重合処方を、表2に重合結果をまとめた。比較例2反応容器に水93.8部と0.1硫酸銅II0.0046部とを仕込み、これを60°Cまで昇温した。次いで、60°Cを維持しながら、N-ビニルピロリドン100部と25アンモニア水0.6部とを混合した単量体水溶液、及び、35過酸化水素水溶液3.4部を、夫々別々に180分間かけて滴下した。滴下終了後、25アンモニア水0.2部を添加した。反応開始から4時間後、80°Cに昇温し、35過酸化水素水0.5部を添加した。次いで、反応開始から5.5時間後、35過酸化水素水0.5部を添加し、更に80°Cで1時間保持して50のポリビニルピロリドンを含有する比較重合体2を含む比較重合体組成物2を得た。表1に重合処方を、表2に重合結果をまとめた。比較例30.025硫酸銅II1.0部と、イオン交換水371.0部とを反応容器に仕込み、窒素脱気100ml/minで30分バブリングを行った。次いで、30ml/minの流速で気相部に窒素フローを行いながら80°Cまで昇温した。80°C及び窒素フローを維持しながら、N-ビニルピロリドン500.0部、25アンモニア水0.6部、ジエタノールアミン1.4部、及び、イオン交換水63.6部を混合した単量体溶液と、35過酸化水素12.5部及びイオン交換水31.9部を混合した開始剤溶液とを、各々それぞれ180分間かけて滴下した。滴下終了後、35過酸化水素1.0部を6回に均等に分けて1時間間隔で添加し、6回目の添加後、更に80°Cで1時間保持して、50のポリビニルピロリドンを含有する比較重合体3を含む比較重合体組成物3を得た。表1に重合処方を、表2に重合結果をまとめた。表1中、VA-044とは、和光純薬工業社製、2,2’-アゾビス[2-2-イミダゾリン-2-イルプロパン]二塩酸塩を表す。V-501とは、和光純薬工業社製、4,4’-アゾビス4-シアノ吉草酸を表す。また、aqは、水溶液であることを意味する。表1中の単量体溶液、開始剤溶液、ブースター、ブースターは、それぞれを組成する成分を混合してから添加した。またブースター欄の添加時間分は、ブースター水溶液の一括投入を何分後に行ったのかを示している。例えば、実施例1-1~1-4のブースター2添加時間欄の210、240は、210分後にブースター2の全量を一括投入した後、更に、240分後にもブースター2の全量を一括投入したことを意味する。評価試験実施例1-1~1-4、比較例1~3各実施例及び比較例で得た各重合体組成物について、以下の手順で高温条件下での色調の評価を行った。評価結果を表2に示す。各重合体組成物を、減圧乾燥機で12時間乾燥した。乾燥後の各組成物を、窒素雰囲気下260°Cで60分間加熱後、空気中にて放冷した。デシケーター中で、空冷し、室温に戻ったサンプルを、以下の条件で色差計を用い、L、a、bを測定した。装置:日本電色工業社製色差計SE-2000方法:加熱前後のサンプルを石英セルに敷き、遮光下反射モードにて測定する。得られたL、a、bから、下記式により、黄色度YIを算出した。比較例4冷却管、窒素導入ライン、温度計を設置した重合容器に、イオン交換水78部を加え、窒素を導入して窒素雰囲気下とした。重合容器を加熱し内温を98°Cとした後、攪拌しながら、N-ビニルピロリドン46.8部、30次亜リン酸5.46部、25アンモニア水溶液2.11部及びイオン交換水1.2部からなるモノマー溶液と4,4’-アゾビス-4-シアノ吉草酸日宝化学社製NC-250.94部、トリエタノールアミン0.98部をイオン交換水22.6部に溶解させた開始剤溶液をそれぞれ連続的に1時間かけて滴下した。更に、加熱攪拌を1時間続ける間に、0.06部のNC-25、0.06部のエタノールアミンをイオン交換水1部に溶解させた開始剤溶液を2回に分けて投入してポリマー溶液を得た。得られたポリマー溶液について、上述した色調評価試験に従って、高温条件下での色調の評価を行った。結果を表2に示す。表2の結果から、本発明のN-ビニルラクタム系重合体は、従来のN-ビニルラクタム系重合体と比較して高温条件下における耐着色性良好な色調を示すことが明らかとなった。実施例2-1マックスブレンド住友重機械工業社の登録商標型の攪拌翼、ガラス製の蓋を備えたSUS製反応容器に、イオン交換水78.2質量部、CuSO40.000125質量部を仕込み、95~98°Cに昇温した。N-ビニルピロリドン以下、NVPと称する250質量部、ジエタノールアミン以下、DEAと称する0.25質量部、イオン交換水37.5質量部からなる単量体水溶液を180分かけて、69質量ターシャリーブチルヒドロペルオキシド水溶液日油社製、以下69TBHPと称する0.72質量部、イオン交換水100部からなる重合開始剤水溶液を210分かけて、15質量次亜リン酸ナトリウム水溶液以下、15SHPと称する5質量部、イオン交換水28.3質量部からなる還元剤水溶液を165分かけて、反応容器に添加した。更に2,2’-アゾビス-2-アミジノプロパン二塩酸塩和光純薬工業社製、以下V-50と称する0.5質量部、イオン交換水4.5質量部からなるブースター水溶液をそれぞれ重合開始から210分後、240分後に一括で添加することにより、重合体2-1を含む重合体組成物2-1を得た。実施例2-2~2-5表3及び4に示す条件で、実施例2-1と同様に、重合体2-2~2-5を各々含む重合体組成物2-2~2-5を得た。評価試験実施例2-1~2-5各実施例及び比較例で得た重合体組成物について、実施例1-1と同様の手順で、高温条件下での色調の評価を行った。評価結果を表4に示す。表3中、V-59は、2,2’-アゾビス2-メチルブチロニトリル和光純薬工業社製を表す。IPAは、イソプロパノールを表す。また、aqは、水溶液であることを意味する。表4中、ブースター欄の滴下時間分は、ブースター水溶液の一括投入を何分後に行ったのかを示している。例えば、実施例2-1~2-5の滴下時間におけるブースター2欄の210、240は、210分後にブースター2の全量を一括投入した後、更に、240分後にもブースター2の全量を一括投入したことを意味する。表4に記載の実施例2-1~2-5と、表2に記載の比較例1~3とを対比すると、本発明のN-ビニルラクタム系重合体は、従来のN-ビニルラクタム系重合体と比較して高温条件下における耐着色性良好な色調を示すことが明らかとなった。"